(57)【要約】【課題】軽量であり、配索し易いコントロールケーブル用アウターケーシング及びにコントロールケーブルを提供する。【解決手段】管状の樹脂層を有する樹脂管状体１４と、前記樹脂管状体の樹脂層内に前記樹脂管状体の軸方向に平行に且つ軸に対して対称となる位置に埋設された２本の金属線材１８と、を含み、前記樹脂管状体の外径をＤ（ｍｍ）、前記２本の金属線材の間隔をＡ（ｍｍ）としたときに、下記式（１）及び（２）を満たすコントロールケーブル用アウターケーシング１０。（１）１．５≦Ｄ≦４（２）０．５Ｄ≦Ａ≦０．７Ｄ【選択図】図１
2015045375.tif 000002
【特許請求の範囲】
【請求項１】
管状の樹脂層を有する樹脂管状体と、
前記樹脂管状体の前記樹脂層内に前記樹脂管状体の軸方向に平行に且つ軸に対して対称となる位置に埋設された２本の金属線材と、を含み、
前記樹脂管状体の外径をＤ（ｍｍ）、前記２本の金属線材の間隔をＡ（ｍｍ）としたときに、下記式（１）及び（２）を満たすコントロールケーブル用アウターケーシング。
（１）１．５≦Ｄ≦４
（２）０．５Ｄ≦Ａ≦０．７Ｄ
【請求項２】
前記樹脂管状体の樹脂層が結晶性樹脂を含む請求項１に記載のコントロールケーブル用アウターケーシング。
【請求項３】
前記結晶性樹脂の貯蔵弾性率が、９５０〜３０００ＭＰａである請求項２に記載のコントロールケーブル用アウターケーシング。
【請求項４】
前記樹脂管状体が、前記２本の金属線材が埋設された外側管状体と、前記外側管状体の内側に積層され、結晶性樹脂を含む内側管状体とを有する請求項１に記載のコントロールケーブル用アウターケーシング。
【請求項５】
前記外側管状体が熱可塑性エラストマー又は軟質塩化ビニルを含む請求項４に記載のコントロールケーブル用アウターケーシング。
【請求項６】
請求項１〜請求項５のいずれか一項に記載のコントロールケーブル用アウターケーシングと、
前記コントロールケーブル用アウターケーシング内に挿入されているインナーケーブルと、
を有するコントロールケーブル。
【発明の詳細な説明】
【技術分野】
【０００１】
本発明は、自動車用途等に用いられるコントロールケーブル用アウターケーシング及びコントロールケーブルに関する。
【背景技術】
【０００２】
コントロールケーブルは、一般的に、可とう性のパイプ状のアウターケーシングに金属線からなるインナーケーブルが挿通されて構成されており、インナーケーブルの一端を押したり、引いたり、回転させたりして、他端にある受動機器をリモートコントロールする機能を有する。コントロールケーブルは、例えば、自動車用途として、サンルーフ開閉ケーブル、ウインドウ開閉ケーブル、パーキングブレーキケーブルなど、種々の用途がある。
【０００３】
コントロールケーブル用のアウターケーシングには長手方向の寸法安定性が厳しく求められる。インナーケーブルが金属線であるため、その金属と同程度の線膨張係数や圧縮特性が求められる。
もし、アウターケーシングの熱膨張が大きいとインナーケーブルを操作していなくても、あたかも牽引されたような動きとなり、例えば、給油口が閉じなくなるなどの誤動作を起こす可能性がある。また、アウターケーシングが軟らかいとインナーケーブルの作動により、アウターケーシングが圧縮され短くなるため、インナーケーブルを牽引しても作動しない事態が生じる可能性がある。
【０００４】
これらの事はアウターケーシングの樹脂の熱膨張率とストロークロス（インナーケーブルの遊び代で、大きすぎると不具合が生じる）の測定で確認することができる。ストロークロスの測定は具体的には、インナーケーブルにかける荷重に対するストローク値を、温度を変化させて測定するもので、この値が小さいほど好ましいことになる。
【０００５】
樹脂製のアウターケーシングは上記のような問題が生じ易いため、従来、樹脂製の内管（ライナー）の外周に平鋼線を螺旋状に密に巻いた管状物とし、さらにその外側に樹脂を被覆したものが用いられている（例えば、特許文献１参照）。
しかし、このような平鋼線を螺旋状に密に巻いたものは重量が大きく、電気自動車やハイブリッド化の流れの中で、軽量化の要求に対して満足するものではない。
【０００６】
一方、樹脂層に金属線を直線状に埋め込んだアウターケーシングが提案されている（例えば、特許文献２〜５参照）。
例えば、合成樹脂からなる管形のケーシング本体の肉厚内に、金属管を適宜間隔毎に圧扁して扁平部を形成した補強線材をケーシング本体の軸心に平行に埋入したコントロールケーブル用アウターケーシングが提案されている（特許文献３参照）。
また、金属線を押出し機に導入し、樹脂製の管状導管の肉厚部に金属線を埋設させるアウターケーシングの製造方法が提案されている（例えば、特許文献４参照）。
また、ポリオレフィン系熱可塑性エラストマーからなる円筒状の本体に、本体の軸と平行に、かつ、軸を中心に１８０度対向して本体に埋設された２本の金属線を備えたアウターケーシングを有する排水栓遠隔操作装置用コントロールケーブルが提案されている（特許文献５参照）。
【先行技術文献】
【特許文献】
【０００７】
【特許文献１】特開２００２−２８６０１７号公報
【特許文献２】特開昭４７−１１４１０号公報
【特許文献３】実開昭５９−２２３２２号公報
【特許文献４】特開昭５９−１６７２６号公報
【特許文献５】特開２０１１−９９５２４号公報
【発明の概要】
【発明が解決しようとする課題】
【０００８】
円管状の樹脂層の肉厚内に２本の金属線材が長手方向に平行に埋設された構造を有するコントロールケーブル用アウターケーシングは、２本の金属線材を含む面に対して直角方向には曲易いが、２本の金属線材を含む面内方向へは極めて曲げにくく、配索性が乏しい。更に、無理に配索作業をすると金属線材の切断や樹脂層の破断を伴うこともあり、広く普及していない。
【０００９】
本発明は、軽量であり、配索し易いコントロールケーブル用アウターケーシング及びにコントロールケーブルを提供することを目的とする。
【課題を解決するための手段】
【００１０】
上記目的を達成するため、以下の発明が提供される。
＜１＞  管状の樹脂層を有する樹脂管状体と、前記樹脂管状体の前記樹脂層内に前記樹脂管状体の軸方向に平行に且つ軸に対して対称となる位置に埋設された２本の金属線材と、を含み、前記樹脂管状体の外径をＤ（ｍｍ）、前記２本の金属線材の間隔をＡ（ｍｍ）としたときに、下記式（１）及び（２）を満たすコントロールケーブル用アウターケーシング。
（１）１．５≦Ｄ≦４
（２）０．５Ｄ≦Ａ≦０．７Ｄ
＜２＞  前記樹脂管状体の樹脂層が結晶性樹脂を含む＜１＞に記載のコントロールケーブル用アウターケーシング。
＜３＞  前記結晶性樹脂の貯蔵弾性率が、９５０〜３０００ＭＰａである＜２＞に記載のコントロールケーブル用アウターケーシング。
＜４＞  前記樹脂管状体が、前記２本の金属線材が埋設された外側管状体と、前記外側管状体の内側に積層され、結晶性樹脂を含む内側管状体とを有する＜１＞に記載のコントロールケーブル用アウターケーシング。
＜５＞  前記外側管状体が熱可塑性エラストマー又は軟質塩化ビニルを含む＜４＞に記載のコントロールケーブル用アウターケーシング。
＜６＞  ＜１＞〜＜５＞のいずれかに記載のコントロールケーブル用アウターケーシングと、前記コントロールケーブル用アウターケーシング内に挿入されているインナーケーブルと、を有するコントロールケーブル。
【発明の効果】
【００１１】
＜１＞に係る発明によれば、軽量で、配索し易いコントロールケーブル用アウターケーシングが提供される。
＜２＞に係る発明によれば、配策性と摺動性が両立したコントロールケーブル用アウターケーシングが提供される。
＜３＞に係る発明によれば、金属線材が樹脂層から突出することが抑制されるコントロールケーブル用アウターケーシングが提供される。
＜４＞に係る発明によれば、配策性と摺動性が両立し、更に製造し易いコントロールケーブル用アウターケーシングが提供される。
＜５＞に係る発明によれば、配索性がさらに向上するコントロールケーブル用アウターケーシングが提供される。
＜６＞に係る発明によれば、軽量で、配索し易いコントロールケーブルが提供される。
【図面の簡単な説明】
【００１２】
【図１】本発明のコントロールケーブル用アウターケーシングの構成の一例を示す概略図である。
【図２】図１に示すコントロールケーブル用アウターケーシングの軸方向に垂直な断面を示す概略図である。
【図３】本発明のコントロールケーブル用アウターケーシングの構成の他の例を示す概略図である。
【図４】本発明のコントロールケーブル用アウターケーシングを製造する際に内側管状体の外周に外側管状体を形成する工程を示す概略図である。
【図５】ストロークロスを測定する方法を説明する概略図である。
【図６】荷重効率を測定する方法を説明する概略図である。
【図７】実施例及び比較例のアウターケーシングの配索荷重を測定したときの荷重−たわみ量の関係を示す図である。
【図８】実施例及び比較例のアウターケーシングの配索荷重を測定する方法を示す概略図である。
【図９】実施例及び比較例のアウターケーシングの配索荷重を金属線間距離に対してプロットした図である。
【発明を実施するための形態】
【００１３】
以下、本発明に係るコントロールケーブル用アウターケーシング（単に「アウターケーシング」と記す場合がある）及びコントロールケーブルについて添付の図面を参照しながら具体的に説明する。
【００１４】
＜コントロールケーブル用アウターケーシング＞
本発明者らは、２本の金属線材を樹脂管状体の軸方向に平行に埋設したアウターケーシングについて、曲げ易さに方向性がある事を解消すべく研究を重ねたところ、樹脂管状体の外径Ｄが１．５〜４ｍｍであり、樹脂層に埋設された２本の金属線材間の間隔（金属線材間距離）Ａが０．７５〜２．８ｍｍであって、外径Ｄの５０〜７０％の範囲内となる構成とすれば、軽量であり、かつ、配索荷重が急激に低くなる事を見出した。
【００１５】
すなわち、本発明に係るコントロールケーブル用アウターケーシングは、管状の樹脂層を有する樹脂管状体と、前記樹脂管状体の樹脂層内に前記樹脂管状体の軸方向に平行に且つ軸に対して対称となる位置に埋設された２本の金属線材と、を含み、前記樹脂管状体の外径をＤ（ｍｍ）、前記２本の金属線材の間隔をＡ（ｍｍ）としたときに、下記式（１）及び（２）を満たしている。
（１）１．５≦Ｄ≦４
（２）０．５Ｄ≦Ａ≦０．７Ｄ  
【００１６】
−第１実施形態−
図１は本発明の実施形態に係るアウターケーシングの構成の一例（第１実施形態）を概略的に示し、図２は軸方向に対して垂直な断面を概略的に示している。
本実施形態に係るアウターケーシング１０は、管状に形成された単層の樹脂層を有する樹脂管状体１４と、樹脂管状体１４の樹脂層に軸方向に平行に且つ軸に対して対称となる位置に埋設された２本の金属線材１８と、を含んで構成され、樹脂管状体１４の外径Ｄ（ｍｍ）及び２本の金属線材１８の間隔Ａ（ｍｍ）が、前記式（１）及び（２）を満たしている。
なお、本発明において「２本の金属線材の間隔Ａ」とは、図２に示すように平行な２本の金属線材を軸方向に垂直な断面として見たときの金属線材間の最短距離を意味する。
以下、各構成部材について具体的に説明する。
【００１７】
（樹脂管状体）
図１に示すアウターケーシング１０の樹脂管状体１４は単層の樹脂層で構成されている。樹脂管状体１４の外径Ｄ（ｍｍ）は１．５〜４ｍｍである。樹脂管状体１４の外径Ｄが１．５ｍｍ未満であると、アウターケーシング１０としての強度が不十分であり、また、樹脂層内に２本の金属線材１８を管状体１４の軸に対して平行且つ対称位置に埋設することが困難である。また、樹脂管状体１４の外径が４ｍｍを超えると配策性が低下してしまう。かかる観点から、樹脂管状体１４の外径は、１．５〜４ｍｍであることが必須である。
なお、樹脂管状体１４の内径ｄ（ｍｍ）は、外径Ｄと内径ｄとの差ＴがＤ／２≦Ｔ≦５Ｄ／６を満たすことが好ましい。
【００１８】
本実施形態のように単層の樹脂層で構成された樹脂管状体１４の内側にインナーワイヤを通してコントロールケーブルとする場合、樹脂層は直接インナーワイヤと接触するため、摺動性が良好である必要がある。そのため、本実施形態に係るアウターケーシング１０では、樹脂管状体１４を構成する樹脂として結晶性樹脂を用いることが好ましく、具体的には、高密度ポリエチレン、ポリプロピレン、ポリメチルペンテン、ポリオキシメチレン、６ナイロン、６６ナイロン、ポリブチレンテレフタレート（ＰＢＴ）、ポリエチレンテレフタレート（ＰＥＴ）などが例示される。これらの中でも、高密度ポリエチレン、ポリプロピレン、ポリオキシメチレン、６ナイロン、及び６６ナイロンが成形性と耐久性から好ましく、高密度ポリエチレン、ポリオキシメチレン、６ナイロン、及び６６ナイロンは摺動性が良いために、摺動性向上のためのグリースを封入する必要がなく、最も好ましい。
【００１９】
樹脂管状体１４を構成する結晶性樹脂が柔らかいほどケーブルの屈曲性が良いため配索しやすいが、柔らかすぎるとケーブルを屈曲させたときに金属線材１８が端面から突出しやすくなる。そのため樹脂管状体１４に含まれる結晶性樹脂の貯蔵弾性率は８００〜３０００ＭＰａとやや高めが好ましく、９５０〜３０００ＭＰａがより好ましい。このような高い剛性の樹脂を用いても本発明のアウターケーシング１０は細いため、屈曲性を有し、配索に問題ない。
貯蔵弾性率が上記範囲にある樹脂としては、ポリプロピレン、ポリオキシメチレン、ポリブチレンテレフタレート、ポリエチレンテレフタレート、ナイロン類が例示できる。またシリコーン樹脂など摺動性改良材を添加したポリプロピレンも良好に使用し得る。６ナイロン、６６ナイロンは金属との密着性も良好なので非常に好ましい。
【００２０】
また、樹脂管状体１４を構成する樹脂として軟質ポリ塩化ビニルや熱可塑性エラストマーと呼ばれる軟質樹脂も適用できるが、この場合はアウターケーシング１０を屈曲する事により金属線材１８が樹脂から滑動し易く、金属線材１８の端部が樹脂層から突き出してくることも考えられる。そのため金属線材１８は予めプライマー処理をして樹脂との密着性を上げておくことが好ましい。
【００２１】
（金属線材）
樹脂管状体１４の樹脂層内には、２本の金属線材１８が樹脂管状体１４の軸方向に平行に且つ軸に対して対称となる位置に埋設されている。
なお、金属線材１８について「樹脂管状体の軸方向に平行」とは、アウターケーシング１０を直線状にしたときに、金属線材同士の成す角度が０°である場合に限らず、間欠的に１０°以内であればよい。また、「樹脂管状体の軸に対して対称となる位置」とは、図２に示すように軸に対して垂直な断面で見たときに、樹脂管状体１４の軸と２本の金属線材１８の軸とが全て一直線上に並ぶ場合に限らず、樹脂管状体１４の軸と各金属線材１８の軸をそれぞれ結んだときの角度が１８０±１０°の範囲内であればよい。
【００２２】
樹脂管状体１４の樹脂層内に埋設される金属線材１８としては、硬鋼線、軟鋼腺、ステンレス線などが挙げられる。
金属線材１８の線径は樹脂管状体１４の外径にもよるが、屈曲性及び強度の観点から、０．１〜０．５ｍｍ程度のものが好ましい。
また、線径０．０５〜０．２ｍｍの金属線を１〜５本撚った撚り線を用いると、得られるアウターケーシング１０の屈曲性が高まるので好ましい。
【００２３】
本実施形態において樹脂層内に埋設されている２本の金属線材１８の間隔Ａ（ｍｍ）は、樹脂管状体１４の外径Ｄに対し、０．５Ｄ≦Ａ≦０．７Ｄの関係を満たしている。２本の金属線材１８の間隔Ａが、樹脂管状体１４の外径Ｄの５０％〜７０％の範囲内にあることで高い配索性が得られる。
２本の金属線材１８の間隔Ａ（ｍｍ）は、樹脂管状体１４の外径Ｄ及び樹脂管状体１４の外径と内径との差Ｔに対し、Ａ＝Ｄ−０．６Ｔの関係を満たす事が好ましく、かつ、０．７５〜２．８ｍｍの範囲にあることが必須である。
２本の金属線材１８の間隔Ａが０．７５ｍｍ未満の場合、樹脂管状体１４の内径ｄが小さく、樹脂肉厚も小さくなるため、金属線材１８の埋設が困難である。また、インナーワイヤの線径も細くせざるを得ず、牽引する荷重に耐えられなくなるとともに耐久性も不十分となる。一方、２本の金属線材１８の間隔Ａが２．８ｍｍより大きいと金属線材１８を含む面内方向に急激に曲げにくくなり、配索性が悪化する。樹脂管状体１４の外径Ｄ、内径ｄ、金属線材１８の線径などにもよるが、高い配策性と耐久信頼性を得る観点から、金属線材１８の間隔Ａは１．０〜２．８ｍｍの範囲にあることが好ましい。
【００２４】
また、金属線材１８は長さ方向に間欠的に凹凸を設けると、凹凸が樹脂層の樹脂に食い込んで金属線材１８の滑動が抑制され、アウターケーシング１０あるいはコントロールケーブルを屈曲させても金属線材１８の突出を効果的に抑えることができる。
この様な凹凸は金属線材１８を例えばロール等でプレスすることで形成する事ができる。
金属線材１８と樹脂は一種の金属線補強樹脂となり、金属線材１８が埋設されていない場合に比べ熱膨張率は半減し、特に高温での圧縮強度や引張り強度は大幅に向上する。
【００２５】
一方、樹脂層１４の樹脂が軟質塩化ビニルや熱可塑性エラストマーのような軟質の樹脂の場合は、樹脂が金属線材１８の凹凸に食い込む力が弱いため、屈曲により金属線材１８が樹脂層の末端から突出しやすくなり、樹脂が金属線材１８からずれると金属線材１８による補強効果が低下し易い。
そこで、金属線材１８に易接着処理を施すと、樹脂との密着性が高まり金属線材１８の滑動を抑制することができる。この易接着処理は樹脂層として特に軟質樹脂を用いる場合に効果が顕著であるが、硬質樹脂を用いる場合も効果を発揮する。更に、金属線材１８に前述の凹凸を設けることや、撚り線を用いるなど金属線材１８の表面積を大きくすることで易接着処理の効果を一層高めることができる。
【００２６】
−第２実施形態−
図３は、本発明の実施形態に係るアウターケーシングの構成の他の例（第２実施形態）を概略的に示している。本実施形態に係るアウターケーシング２０は、樹脂管状体１７が２層の樹脂層１２，１６を有しており、２本の金属線材１８が埋設された外側管状体（外側樹脂層）１６と、前記外側管状体１６の内側に積層され、結晶性樹脂を含む内側管状体（内側樹脂層）１２とを有する構成となっている。
本実施形態のように樹脂管状体１７の樹脂層が２層構造である場合も、前記式（１）及び（２）を満たすように構成されていればよい。
なお、「樹脂管状体の外径と内径との差」は、本実施形態の場合は樹脂管状体全体としての外径と内径との差、すなわち、「外側管状体１６の外径と内側管状体１２の内径との差」である。
以下、第２実施形態に係るアウターケーシングの構成について説明するが、金属線材の材質については第１実施形態と同様であり、説明を省略する。
【００２７】
（内側管状体）
内側管状体１２（「樹脂ライナー」又は「ライナー」と記す場合がある）は結晶性樹脂を含んで構成されている。
ライナー１２を構成する結晶性樹脂の融点は１２０℃以上であることが好ましい。この範囲に融点を有する結晶性樹脂を用いて構成されたライナー１２は、インナーケーブル（不図示）に対する摺動性が高く、また、製造時にライナー１２の外周面に外側管状体１６を構成する樹脂を高温で押出して被覆してもライナー１２が溶融したり変形したりすることを抑制することができる。
【００２８】
例えば、結晶性樹脂として融点が比較的低い高密度ポリエチレン（融点１３５℃）であっても外側管状体１６の押出し成形時にライナー１２が変形し難く、更に融点の高い結晶性樹脂を用いれば更に変形し難くなる。
ライナー１２を構成する結晶性樹脂の融点の上限は２６５℃程度が好ましい。融点が２６５℃以下であれば高温押出しの必要がなく、成形が容易である。
【００２９】
なお、ライナー１２を構成する樹脂が非晶性樹脂であると、例えば極めて硬い樹脂であるポリカーボネートのような樹脂を用いても、また、たとえライナーの内周面にグリースを注入してもインナーケーブルに対する摺動性が悪く、コントロールケーブルとしての機能が大きく低下する。
【００３０】
ライナー１２を構成する結晶性樹脂を例示すると、６６ナイロン（融点２６０度）、６ナイロン（同２２０度）、ポリブチレンテレフタレート（同２２０度）、ポリオキシメチレン（同１６５〜１７５度）、ポリメチルペンテン（同２３０度）、ポリプロピレン（１６５度）、高密度ポリエチレン（１３５度）が挙げられる。これらの樹脂は摩擦係数が低く、荷重効率が高くなり好ましい。特にポリブチレンフタレート、ポリオキシメチレン、高密度ポリエチレンを用いると、高い荷重効率が得られ易い。
【００３１】
ライナー１２の肉厚は５０〜１０００μｍが好ましく、外側管状体１６をライナーの外周面に押出して被覆する時の熱によるダメージを受けにくくするため１００〜５００μｍが特に好ましい。
【００３２】
（外側管状体）
金属線材１８が埋設され、外側に位置する外側管状体１６を構成する樹脂としては、第１実施形態に係る単層の樹脂管状体１４として挙げたような結晶性樹脂を適用することができるが、コントロールケーブルとした場合のインナーケーブルは内側管状体１２と接触し、外側管状体１６とは接触しない。そのため、外側管状体１６はインナーケーブルとの摺動性を考慮する必要はなく、結晶性樹脂を用いる必要はない。
一方、外側管状体１６を構成する樹脂は、第１実施形態の樹脂管状体と同様、貯蔵弾性率が３０００ＭＰａ以下であるとケーブルの屈曲による金属線材の突出しが抑えられるため好ましく、一方、２５００ＭＰａ以下の曲げ易いもの、特に１５００ＭＰａ以下の樹脂は更に曲げ易いので好ましい。
【００３３】
また、外側管状体１６に含まれる樹脂は融点又はガラス転移点が２１０℃以下の樹脂であることが好ましく、１８０℃以下であることがより好ましい。融点又はガラス転移点（非晶性樹脂の場合）が２１０℃以下の樹脂を用いると、ライナー１２の外周面に押出して被覆する時にライナー１２にダメージを与え難い。
【００３４】
ライナー１２を構成する結晶性樹脂の融点（Ｔ１）と外側管状体１６を構成する樹脂の融点又はガラス転移点（Ｔ２）との差ΔＴ＝（Ｔ１−Ｔ２）は、−５０から＋１３０℃の範囲であることが好ましく、この温度差ΔＴがプラスに高いほど製造し易い。
【００３５】
外側管状体１６の形成に適用できる樹脂の例としては、軟質塩化ビニル、ポリエチレン系樹脂、ポリプロピレン系樹脂、ポリオキシメチレン、熱可塑性エラストマーとしてスチレン系熱可塑性エラストマー、熱可塑性ウレタンエラストマー、エステル系熱可塑性エラストマー、ポリエチレン系熱可塑性エラストマー、ＥＰＤＭやエチレン−プロピレン共重合体が分散されたオレフィン系熱可塑性エラストマーと呼ばれる樹脂も使用できる。
ポリエチレン系樹脂としては高密度ポリエチレン、直鎖状低密度ポリエチレン、低密度ポリエチレン、ポリエチレン系熱可塑性エラストマーが挙げられ、最も好ましくは高密度ポリエチレンである。高密度ポリエチレンは密度が０．９４１〜０．９７０であり、ポリエチレンの中では結晶性の高い樹脂であるため耐熱性、耐薬品性が優れている。
ポリプロピレン系樹脂としてはホモポリプロピレン以外に、ブロック型及びランダム型の共重合ポリプロピレンも例示できる。
これらの樹脂の内、軟質塩化ビニルと熱可塑性エラストマーを用いると柔らかいため配索性が向上し好ましい。
【００３６】
外側管状体１６として、例えば、結晶性樹脂であるポリエチレン系樹脂、ポリプロピレン系樹脂、又はポリオキシメチレンを使う場合、外側管状体１６の成形収縮率が大きいので内側管状体１２に対して強く密接（密着）し、内側管状体１２と外側管状体１６が接着していなくても内側管状体１２と外側管状体１６との間で滑動することを抑制することができる。
なお、外側管状体１６の材質に関わらず、内側管状体１２の外周面に後述の易接着処理としてプラズマ照射やプライマー処理を施すことで内側管状体１２と外側管状体１６を互いに強く密着させることが可能である。
【００３７】
外側管状体１６の肉厚は、コントロールケーブルの強度の観点、金属線材１８の径との関係、ライナーへの熱的ダメージの観点から０．２〜２．０ｍｍが好ましく、０．３〜１．５ｍｍが特に好ましい。
【００３８】
＜コントロールケーブル用アウターケーシングの製造方法＞
本実施形態に係るアウターケーシング１０を製造する方法は特に限定されない。
例えば、図３に示すように樹脂管状体が２層構造のアウターケーシングを製造する場合、２本の金属線材１８が埋設された外側管状体１６の内側に、結晶性樹脂で構成した内側管状体１２を挿入してもよいが、内側管状体１２を形成した後、内側管状体１２の外周に外側管状体（外側樹脂層）１６を押出し成形して複数の金属線材１８が外側樹脂層１６内に軸に平行にかつ軸に対して対称となる位置に埋設された外側管状体１６で被覆する方法が好ましい。
【００３９】
図４は第２実施形態に係るコントロールケーブルを製造する工程の一部を概略的に示している。例えば、樹脂ライナー１２を予め作製しておくか、押出し機を２台連ね、１台の押出し機で樹脂ライナー１２を作製し、ライナー１２とともに２本の金属線材１８をもう１台の押出し機のダイス３４の後方に位置するノズル３０の挿入孔３２より挿入する。このとき、２本の金属線材１８はライナー１２の軸方向に平行に且つ周方向に等間隔（軸に対して対称）となるように挿入する。そして、樹脂ライナー１２及び金属線材１８をダイス３４内に導入し、ダイス３４から送り出しながらライナー１２の外周面に管状の樹脂管（外側樹脂層１６）を押出して被覆する。これにより、２本の金属線材１８が管状樹脂管１６の肉厚内に長手方向に平行に且つ略対称位置に埋設される。
【００４０】
なお、樹脂ライナー１２の外周面を、軸方向に平行且つ対称的な位置に２本の金属線材１８が埋入された外側樹脂層１６（アウター樹脂）で被覆した樹脂管状体は内外径寸法が良好なため、真空装置つきの外径調整器（フォーマー：押し出されたチューブ状物の外表面を真空で吸引して外径を制御する装置）を通過させる必要はない。
【００４１】
そして、上記のような工程によってアウターケーシングを製造する際、外側管状体の外径Ｄ（ｍｍ）及び２本の金属線材の間隔Ａ（ｍｍ）が、前記式（１）及び（２）を満たすように調整すればよい。
【００４２】
また、本実施形態に係るアウターケーシング１０を上記のように製造する際、内側管状体（ライナー）１２と外側管状体１６との接触面及び金属線材１８と外側管状体１６との接触面の少なくとも一方の接触面には易接着処理を施しておくことが好ましい。
本発明における易接着処理としては、コロナ放電又はプラズマ照射のような酸化的処理と、プライマー処理が挙げられる。
【００４３】
たとえば、高密度ポリエチレンやポリオキシメチレン製のライナーはポリプロピレン系エラストマーとの密着性が悪く、ライナーの外周面を軟質塩化ビニルで被覆する場合、ライナー１２と外側樹脂層１６は接着しない。ところがライナー１２の外周面をコロナ放電又はプラズマ処理すると軟質塩化ビニルとの密着性が大幅に向上し、内側管状体１２と外側管状体１６とが一体となるため、圧縮に対しても高い密着性が保持される。
【００４４】
また、金属線材と樹脂との密着性は低いのが一般的である。例えば、外側樹脂層１６にポリプロピレン系エラストマーを用いると、得られるアウターケーシングの屈曲性は非常に優れるが、屈曲を繰り返すことで金属線材１８が外側樹脂層１６内で滑動してきて金属線材１８が外側樹脂層１６から飛び出す可能性がある。
しかし、金属線材１８の表面にプライマーを付着させると、樹脂と金属との密着性が大幅に向上し、屈曲させても金属線材１８の飛び出しが効果的に防止される。
【００４５】
プライマーの種類はポリオレフィンの無水マレイン酸など極性基処理された樹脂溶液（ＭＡＯ）、グリシジルアクリレートなどエポキシ基含有モノマーの共重合ポリマー（ＧＭＰ）、塩素化ポリオレフィン（ＣＰＥ）、塩素化エチレン酢酸ビニル共重合体（ＣＥＶＡ）など、更にオレフィン系樹脂粒子の水又は溶剤ディスパーション（ＰＯエマルジョン）が例示できる。これらのプライマーは樹脂と金属、異種樹脂同士の密着性も向上でき、プラズマ照射、コロナ放電と併用すると更に効果的である。
【００４６】
＜コントロールケーブル＞
本発明のコントロールケーブルは、前述した本発明に係るアウターケーシングと、アウターケーシング（内側管状体）内に挿入されているインナーケーブルと、によって構成される。
本発明のアウターケーシングの外周に、耐油性や耐熱性、防振性、打音防止などの目的で筒状のプロテクターや発泡体をこれに被せることもある。
【００４７】
インナーケーブルとしては金属製のワイヤーを使用することができ、要求される強度等に応じて選択すればよい。
金属製のワイヤーは防錆のためナイロンなどの樹脂でコーティングされることもある。
また、アウターケーシング中に摺動性を向上するためグリースを注入することもある。
【００４８】
本発明のコントロールケーブルの用途は限定されず、例えば、自動車用途であれば、サンルーフ開閉ケーブル、シートケーブル、ウインドウ開閉ケーブル、パーキングブレーキケーブル、トランクオープンケーブル、燃料オープンケーブル、ボンネットケーブル、キーロックケーブル、ヒータ調整ケーブル、オートマ変則ケーブル、スロットルケーブル、アクセルケーブルなど種々の用途に用いることができる。
【実施例】
【００４９】
以下に本発明の実施例について説明するが、本発明はこれらの実施例に何ら限定されるものではない。
【００５０】
まず、実施例及び比較例で使用した材料及び処理の詳細を記す。
なお、使用樹脂に記載の貯蔵弾性率は動的粘弾性測定装置（ティエイインスツルーメント社製）を用い昇温速度２℃／分、周波数１ｈｚにて引張りモードで測定した
（樹脂）
樹脂ＰＥ：ハイゼックス５００Ｈ（高密度ポリエチレン、ＭＦＲ：０．１０、密度：０．９５８、貯蔵弾性率：１３００ＭＰａ、融点：１３２℃、プライムポリマー社製）
樹脂ＰＯＭ：ユピタールＦ１０（ポリオキシメチレン、密度：１．４１、貯蔵弾性率：２８００ＭＰａ、融点：１６０℃、三菱エンジニアプラスチックス社製）
樹脂ＰＢＴ：ノバデュラン５０１０Ｔｒｘａ（ポリブチレンテレフタレート、密度：１．２７、貯蔵弾性率：２４００ＭＰａ、融点：２２０℃、三菱エンジニアプラスチックス社製）
樹脂ＰＣ：ユーピロンＥ２０００（ポリカーボネート（非晶性樹脂）、密度：１．２０、貯蔵弾性率：２３００ＭＰａ、ガラス転移点：１５０℃、三菱エンジニアプラスチックス社製）
樹脂ＴＰＯ：ミラストマーＭ４４００Ｂ（ポリプロピレン系熱可塑性エラストマー樹脂、ＭＦＲ：１以下、密度：０．８９、貯蔵弾性率：４１０ＭＰａ、融点：１５０℃、三井化学社製）
樹脂ＰＰ１：プライムポリプロＥ１０５ＧＭ（ＭＦＲ：０．５、密度：０．８９、貯蔵弾性率：９６０ＭＰａ、融点：１６２℃、プライムポリマー社製）
樹脂ＰＰ２：プライムポリプロＥ１５０ＧＫ（ＭＦＲ：０．６、密度：０．９０、貯蔵弾性率：９００ＭＰａ、融点：１５８℃、プライムポリマー社製）
樹脂ＰＶＣ１：ビニカＣＥ８５Ｅ（軟質塩化ビニル（非晶性樹脂）、Ａ硬度：８３、密度：１．４４、貯蔵弾性率３００ＭＰａ、ガラス転移点：２２℃、三菱化学社製）
【００５１】
（金属線材）
硬鋼線：線径０．３３ｍｍの熱処理した金属線。
撚り線：線径０．１５ｍｍの硬鋼線３本をピッチ２ｍｍで撚った金属線。
【００５２】
（易接着処理）
プラズマ照射：春日電機社製  リアルプラズマ装置ＡＰＧ５００を用い、毎秒１００ｍｍのスピードで材料（樹脂ライナー）にプラズマ照射した。
プライマー：金属線材をユニストールＲ３００（酸変性ポリプロピレンの有機溶剤溶液、三井化学社製）に０．５分間含浸させ、１５０℃で２分間乾燥して使用した。
【００５３】
＜実施例１＞
（金属線材入り単層アウターケーシングの製造）
押出機として３０ｍｍスクリュー径、長／径比（Ｌ／Ｄ）＝３０のクロスヘッドタイプの単軸押出機（日本製鋼所社製）に樹脂ＰＰ１ペレットを供給しスクリュー温度２１０℃で管状に押出しつつ、ダイス後方より２本の硬鋼線を導入し管状樹脂管の肉厚の中間部に、長手方向に平行且つ対称位置に埋設されるように押出し成形した。これにより、外径（Ｄ）４ｍｍ、内径（ｄ）２ｍｍ、樹脂層厚（Ｔ／２）１ｍｍ、金属線材間距離（Ａ）２．８ｍｍの金属線材入り単層アウターケーシングを得た。
【００５４】
＜実施例２〜５、７、８、１０、比較例１〜３＞
実施例１において下記表１、表２に示す材料及び寸法に変更したこと以外は実施例１と同様にしてアウターケーシングを作製した。
【００５５】
＜実施例９＞
（金属線材入り２層構造アウターケーシングの製造）
３０ｍｍスクリュー径、長／径比（Ｌ／Ｄ）＝２２の単軸押出機（創研社製）に、樹脂ＰＥペレットを供給しスクリュー温度２００℃で、内径１．３ｍｍ、外径１．９ｍｍのチューブ状品を連続的に押出して樹脂ライナー（内側管状体）を得た。
【００５６】
３０ｍｍのスクリュー径、長／径比（Ｌ／Ｄ）＝３０のクロスヘッドタイプの単軸押出機（日本製鋼所社製）のダイス後方より予め作製した上記樹脂ライナーを挿入した。
一方、単軸押出機に樹脂ＰＰペレットを供給し、スクリュー温度２１０℃で樹脂ライナーの外周を樹脂ＰＰで被覆して外側樹脂層を形成する工程で、２本の硬鋼線をダイスに導入し、外側樹脂層の肉厚の中間部（金属線材の間隔は２．０ｍｍ）において、長手方向に平行且つ対称位置に埋設されるように押出し成形した。これにより、外径（Ｄ）３ｍｍ、内径（ｄ）１．３ｍｍ、金属線材間距離（Ａ）２ｍｍの金属線材入り２層構造アウターケーシングを得た。
【００５７】
＜実施例１１〜１４＞
実施例１において下記表２に示す材料及び寸法に変更したこと以外は実施例９と同様にしてアウターケーシングを作製した。
【００５８】
［評価］
得られたアウターケーシング内に、インナーケーブル（ユニフレックス社製、ＳＷＲＨ６２Ａ、径：１．５ｍｍ）を挿入してコントロールケーブルを製造した。
アウターケーシング及びコントロールケーブについて下記の評価を行った。
【００５９】
（ストロークロス）
図５はストロークロスの測定方法を概略的に示す図である。長さ１．５ｍのコントロールケーブル４０を図５に示すように直径２００ｍｍの逆Ｓ字状に配索し、アウターケーシングの両端部の固定金具２４を固定し、インナーケーブル２２の一端を固定部材５０に固定した。この状態で、インナーケーブル２２の他方の端部を引張り試験機６０で保持し、矢印Ａの方向に８０℃にて９８Ｎの力で引張り、インナーケーブルの「引張長さ」を変位計７０により測定し、これをストロークロス値とした。
【００６０】
（荷重効率）
図６は荷重効率の測定方法を概略的に示す図である。長さ１．５ｍのコントロールケーブルを直径２００ｍｍのＲ（アール）に配策し、アウターケーシングの両端部の固定金具２４を固定した。インナーケーブル２２の末端に荷重計８０を取り付け、もう一端より引張り試験機６０により室温にて９８Ｎの力で引張り、末端側に伝わる荷重を測り荷重効率を求めた。この割合が高いほど効率が高いと判断する。
【００６１】
（熱膨張）
長さ１０００ｍｍのアウターケーシングを８０℃雰囲気下で３時間放置した後の寸法（Ｌ１）と室温での寸法（Ｌ０）との差Ｌ１−Ｌ０を測定した。
【００６２】
（配索荷重）
長さ３００ｍｍのアウターケーシングの末端を２本の金属線を含む面に平行方向に固定し、先端に荷重をかけて製品が垂直方向に約２００ｍｍ撓んだ時の荷重（ｇ）を測定した。
【００６３】
（金属線の突き出し）
長さ１５０ｍｍのコントロールケーブルをＲ５０に屈曲させた後、アウターケーシングの末端における金属線材の突き出し寸法を測定した。
【００６４】
（重量）
アウターケーシング１ｍあたりの重さを測定した。
【００６５】
【表１】
2015045375.tif 000003
【００６６】
【表２】
2015045375.tif 000004
【００６７】
（配索荷重とたわみ量の関係）
図７は、実施例１、３、４及び比較例２のアウターケーシングの配索荷重を図８の概略図に基き測定したときの荷重とたわみ量の関係を示す荷重-たわみ線図である。具体的には、図８に示すように、アウターケーシングの一端部から３００ｍｍの位置で水平に支持した。このとき、２本の金属線材を含む面が垂直となるようにアウターケーシングを支持し、一端部に荷重（Ｗ）をかけてアウターケーシングのたわみ量を測定した。
金属線間距離が本発明の範囲（１．１ｍｍ、２．０ｍｍ、２．８ｍｍ）のものは、荷重とともに直線的にたわみが大きくなるが、ある荷重を超えると急激にたわみが大きくなる点が存在する。一方、金属線間距離が本発明の範囲以上（３．２ｍｍ）のものは、荷重−たわみ線図がほぼ直線関係のままで、変曲点が存在しない事があきらかである。このことは、本発明のアウターケーシングが一種の金属線補強樹脂と考えると、金属線間距離が小さいほど断面２次モーメントが小さくなり、その距離がある値以下になると指数的に低下するためではないかと推測している。
図９は図７で求めた実施例及び比較例のアウターケーシングの配索荷重を金属線間距離に対してプロットしたものである。金属線間距離が２．８ｍｍを境に変曲点が存在し、それ以上では配索荷重が大幅に高い値になっていることが明らかである。
【符号の説明】
【００６８】
１０   コントロールケーブル用アウターケーシング
１２   内側管状体（内側樹脂層、樹脂ライナー）
１４   樹脂管状体
１６   外側管状体（外側樹脂層）
１７  樹脂管状体
１８   金属線材
２０   コントロールケーブル用アウターケーシング
２２   インナーケーブル
２４  固定金具
３０   ノズル
３２   挿入孔
３４   ダイス
４０   コントロールケーブル
５０   固定部材
６０   試験機
７０   変位計
８０  荷重計
【図１】
2015045375.tif 000005
【図２】
2015045375.tif 000006
【図３】
2015045375.tif 000007
【図５】
2015045375.tif 000008
【図６】
2015045375.tif 000009
【図７】
2015045375.tif 000010
【図９】
2015045375.tif 000011
【図４】
2015045375.tif 000012
【図８】
2015045375.tif 000013